РЕГУЛИРОВАНИЕ УРОВНЯ РАЗВЕТВЛЕНИЯ И ВЯЗКОСТИ ПОЛИ-АЛЬФА-ОЛЕФИНОВ ПОСРЕДСТВОМ ВВЕДЕНИЯ ПРОПЕНА

1. Поли-альфа-олефин, полученный из децена и пропена, и имеющий уровень разветвления более чем 19%.
2. Поли-альфа-олефин по п.1, имеющий кинематическую вязкость от 20 до 1000 Ст при 100°С.
3. Поли-альфа-олефин по п.1, где поли-альфа-олефин имеет вязкость по Брукфилду при -40°С, в случае приготовленного состава в виде смеси SAE 90, менее чем 45000 сП.
4. Поли-альфа-олефин по п.1, где поли-альфа-олефин имеет температуру потери текучести, которая составляет менее чем -30°С.
5. Поли-альфа-олефин по п.1, где децен включает 1-децен.
2
6. Способ получения поли-альфа-олефина, где способ включает стадию полимеризации, по меньшей мере, двух мономеров в реакционной смеси с образованием поли-альфа-олефина, где два мономера включают децен, предпочтительно 1-децен, и пропен в присутствии металлоценового катализатора такого как PhC(Cp-9-Flu)ZrCl, и алюмоксанового со-катализатора, предпочтительно алкилалюмоксанового со-катализатора, предпочтительно метилалюмоксана, где поли-альфа-олефин имеет уровень разветвления более чем 19%.
7. Способ по п.6, где поли-альфа-олефин имеет вязкость по Брукфилду при -40°С в случае приготовленного состава в виде смеси SAE 90 менее чем 45000 сП.
8. Способ по п.6, где поли-альфа-олефин имеет температуру потери текучести менее чем -15°С.
9. Способ по п.6, где каталитическая система дополнительно содержит борат, предпочтительно борат, выбранный из группы, состоящей из тетракис(пентафторфенил)бората лития, тетракис(трифторметилфенил)бората лития, тетракис(3,5-ди[три-фторметил]фенил)бората лития, тетракис(пентафтор-фенил)бората натрия, тетракис(пентафтор-фенил)бората калия, тетракис(пентафтор-фенил)бората магния, тетракис(пентафтор-фенил)бората титана, тетракис(пентафтор-фенил)бората олова и тетракис(пентафтор-фенил)бората диметиланилиния.
10. Способ по п.6, где реакционная смесь содержит децен в количестве более чем 75 мас.%, и пропен в количестве от приблизительно 1 мас.% до приблизительно 25 мас.%.
11. Способ получения поли-альфа-олефина из, по меньшей мере, двух мономеров, где два мономера включают децен, предпочтительно 1-децен, и пропен, где способ включает стадии:
(а) обеспечения корреляции между общим количеством пропена, используемым для получения поли-альфа-олефина, и, по меньшей мере, одной из характеристик поли-альфа-олефина: уровнем разветвления или вязкостью поли-альфа-олефина;
(b) определения целевого общего количества пропена, используемого для образования поли-альфа-олефина, исходя из корреляции и желательного уровня разветвления;
(с) приготовления реакционной смеси, содержащей, по меньшей мере, два мономера, где реакционная смесь содержит пропен в целевом количестве; и
2
(d) полимеризации, по меньшей мере, двух мономеров в реакционной смеси в присутствии металлоценового катализатора, такого как PhC(Cp-9-Flu)ZrCl, и алюмоксанового со-катализатора, предпочтительно алкилалюмоксанового со-катализатора, предпочтительно метилалюмоксана, с получением поли-альфа-олефина.
12. Способ по п.11, где поли-альфа-олефин имеет вязкость по Брукфилду при -40°С в случае приготовленного состава в виде смеси SAE 90 менее чем 45000 сП.
13. Способ по п.11, где поли-альфа-олефин имеет температуру потери текучести менее чем -15°С.
14. Способ по п.11, где каталитическая система дополнительно содержит борат, предпочтительно, где борат выбирают из группы, состоящей из тетракис(пентафторфенил)бората лития, тетракис(трифторметилфенил)бората лития, тетракис(3,5-ди[три-фторметил]фенил)бората лития, тетракис(пентафтор-фенил)бората натрия, тетракис(пентафтор-фенил)бората калия, тетракис(пентафтор-фенил)бората магния, тетракис(пентафтор-фенил)бората титана, тетракис(пентафтор-фенил)бората олова, и тетракис(пентафтор-фенил)бората диметиланилиния.
15. Способ по п.11, где реакционная смесь содержит децен в количестве более чем 75 мас.%, и пропен в количестве от приблизительно 1 мас.% до приблизительно 25 мас.%.